실시 예 1 - 12 및 비 교예 1 - 3 에 따라 제조 된 분체 도료 조성물 을 230 ℃ 에서 1 시간 동안 예열 시킨 시편 에 정전 스프레이 도장 하 여 400 ㎛ 두께 로 도장 하 였 다 . 이후 230 ℃ 에서 5 분 동안 열 을 가한 다음 , 물 로 침 적 냉각 하 여 도막 시편 을 제조 하 여 물 성 을 하 기 와 같이 측정 하 였으며 , 이 의 결과 를 하 기 표 4 내지 표 6 에 나타내 었 다 .